АУСТЕНИТНАЯ НЕРЖАВЕЮЩАЯ СТАЛЬ

1. Аустенитная нержавеющая сталь, содержащая, мас.%: Cr: от 15,0 до 23,0% и Ni: от 6,0 до 20,0%, в которой
площадь поверхности покрыта обработанным слоем с высокой плотностью энергии, имеющим среднюю толщину от 5 до 30 мкм.
2. Аустенитная нержавеющая сталь по п.1, в котором аустенитная нержавеющая сталь имеет среднее сопротивление ползучести не менее 85 МПа при 700°C в течение 10000 часов.
3. Аустенитная нержавеющая сталь по п.1, в котором аустенитная нержавеющая сталь имеет номер размера аустенитного зерна не менее семи.
4. Аустенитная нержавеющая сталь по п.2, в котором аустенитная нержавеющая сталь имеет номер размера аустенитного зерна не менее семи.
5. Аустенитная нержавеющая сталь по любому из пп.1-4, в котором толщина обработанного слоя представляется толщиной, которая проявляется как разница уровня серого цвета при наблюдении под микроскопом аустенитной нержавеющей стали, после того как аустенитную нержавеющую сталь нагревают при от 650 до 750°C в течение от 10 мин до 10 ч, ее поперечное сечение, включающее в себя обработанный слой, полируют и затем полированную поверхность электролитически протравливают в растворе хромовой кислоты с концентрацией от 5 до 20%.
6. Аустенитная нержавеющая сталь по любому из пп.1-4, в котором аустенитная нержавеющая сталь применяется в качестве жаропрочного элемента конструкции.
7. Аустенитная нержавеющая сталь по п.5, в котором аустенитная нержавеющая сталь применяется в качестве жаропрочного элемента конструкции.
8. Аустенитная нержавеющая сталь содержащая, мас.%: C: от 0,02 до 0,15%, Si: от 0,1 до 1,0%, Mn: от 0,1 до 2,0%, Cr: от 15,0 до 23,0, Ni: от 6,0 до 20,0 и N: от 0,005 до 0,3% и
один или более элементов, выбранных из Co: не более 0,8%, Cu: не более 5,0%, V: не более 1,5%, Nb: не более 1,5%, растворимый Al: не более 0,05% и B: не более 0,03%, причем остаток представляет собой Fe и примеси, P и S, причем данные примеси составляют не более 0,04% и не более 0,03%, соответственно.
9. Аустенитная нержавеющая сталь по п.8, содержащая, мас.% один или более элементов, выбранных из следующих первой и второй групп:
первая группа: Ca: не более 0,2%, Mg: не более 0,2%, Zr: не более 0,2%, REM: не более 0,2%; и
вторая группа: Ti: не более 1,0%, Ta: не более 0,35%, Mo: не более 4,0% и W: не более 8,0%.
10. Аустенитная нержавеющая сталь по п.8, в котором аустенитная нержавеющая сталь имеет среднее сопротивление ползучести не менее 85 МПа при 700°C в течение 10000 ч.
11. Аустенитная нержавеющая сталь по п.9, в котором аустенитная нержавеющая сталь имеет среднее сопротивление ползучести не менее 85 МПа при 700°C в течение 10000 часов.
12. Аустенитная нержавеющая сталь по любому из пп.8-11 в котором аустенитная нержавеющая сталь имеет номер размера аустенитного зерна не менее семи.
13. Аустенитная нержавеющая сталь по любому из пп.8-11, в котором толщина обработанного слоя представляется толщиной, которая проявляется как разница уровня серого цвета при наблюдении под микроскопом аустенитной нержавеющей стали, после того как аустенитную нержавеющую сталь нагревают при от 650 до 750°C в течение от 10 мин до 10 ч, ее поперечное сечение, включающее в себя обработанный слой, полируют и затем полированную поверхность электролитически протравливают в растворе хромовой кислоты с концентрацией от 5 до 20%.
14. Аустенитная нержавеющая сталь по п.12, в котором толщина обработанного слоя представляется толщиной, которая проявляется как разница уровня серого цвета при наблюдении под микроскопом аустенитной нержавеющей стали, после того как аустенитную нержавеющую сталь нагревают при от 650 до 750°C в течение от 10 мин до 10 ч, ее поперечное сечение, включающее в себя обработанный слой, полируют и затем полированную поверхность электролитически протравливают в растворе хромовой кислоты с концентрацией от 5 до 20%.
15. Аустенитная нержавеющая сталь по любому из пп.8-11 или 14, в котором аустенитная нержавеющая сталь применяется в качестве жаропрочного элемента конструкции.
16. Аустенитная нержавеющая сталь по п.12, в котором аустенитная нержавеющая сталь применяется в качестве жаропрочного элемента конструкции.
17. Аустенитная нержавеющая сталь по п.13, в котором аустенитная нержавеющая сталь применяется в качестве жаропрочного элемента конструкции.
18. Труба из аустенитной нержавеющей стали, образованная сталью по любому из пп.1-7 или 8-17.